(57)【要約】【課題】マレイン酸変性ポリプロピレンなどの酸性基を有する合成樹脂において優れた耐候性を有する樹脂組成物を提供する。【解決手段】樹脂成分として酸性基を有する合成樹脂を含む樹脂組成物において、前記樹脂成分１００質量部に対し、下記一般式（Ｉ）で表される部分構造を有するヒンダードアミン化合物０．００５〜３０質量部が配合されてなる樹脂組成物である。2008202005.tif 000014（式中、Ｒ1、Ｒ2、Ｒ3およびＲ4は各々独立に炭素原子数１〜４の低級アルキル基を、Ｒは炭素原子数１〜１８のアルキル基、ヒドロキシ基で置換されたアルキル基または炭素原子数５〜８のシクロアルキル基を表す。）【選択図】なし【特許請求の範囲】
【請求項１】
樹脂成分として酸性基を有する合成樹脂を含む樹脂組成物において、前記樹脂成分１００質量部に対し、下記一般式（Ｉ）で表される部分構造を有するヒンダードアミン化合物０．００５〜３０質量部が配合されてなることを特徴とする樹脂組成物。
2008202005.tif 000012
（式中、Ｒ1、Ｒ2、Ｒ3およびＲ4は各々独立に炭素原子数１〜４の低級アルキル基を、Ｒは炭素原子数１〜１８のアルキル基、ヒドロキシ基で置換されたアルキル基または炭素原子数５〜８のシクロアルキル基を表す。）
【請求項２】
前記酸性基を有する合成樹脂がマレイン酸変性ポリオレフィンである請求項１記載の樹脂組成物。
【請求項３】
前記一般式（Ｉ）で表される部分構造を有するヒンダードアミン化合物が、下記一般式（ＩＩ）で表される化合物である請求項１又は２記載の樹脂組成物。
2008202005.tif 000013
（式中、Ｒ5は炭素原子数１〜１８のアルキル基、ヒドロキシ基で置換されたアルキル基または炭素原子数５〜８のシクロアルキル基を表す。）
【請求項４】
前記酸性基を有する合成樹脂が、前記樹脂成分１００質量部に対し３質量部以上である請求項１〜３のうちいずれか一項に記載の樹脂組成物。
【発明の詳細な説明】
【技術分野】
【０００１】
本発明は、樹脂組成物に関し、詳しくは、マレイン酸変性ポリプロピレンなどの酸性基を有する合成樹脂において優れた耐候性を有する樹脂組成物に関する。
【背景技術】
【０００２】
ヒンダードアミン化合物は、合成樹脂の製造工程中の触媒を失活させること（特許文献１）や合成樹脂などの有機物の光劣化を抑制することが知られており、アミン構造の違いによる安定化効果の違いや使用環境からの影響の大小により、活性水素を有する構造、活性水素を持たない３級アミン構造、および３級アミン構造よりさらに低塩基性のアルキルオキシアミン構造などが検討されてきた。また、安定化する合成樹脂との相溶性や耐抽出性の向上を目的にトリアジン骨格を導入するなどの検討も行われてきた。
【０００３】
例えば、従来のヒンダードアミン化合物は、特許文献２のようにポリオレフィン樹脂に用いた場合に、樹脂への相溶性が低く、樹脂から揮散してしまうため安定化効果が持続しない問題があった。また、酸性雨や農薬に触れる用途では、酸により抽出される問題もあった。
【０００４】
そこで、低塩基性ヒンダードアミン化合物として、特許文献３にアルキルオキシアミン構造を有する化合物が提案され、特許文献４には種々の骨格を有する低塩基性ヒンダードアミン化合物が提案され、カルボン酸エステル構造、アミド構造、カルバメート構造およびアセタール構造を有するヒンダードアミンなどが提案されている。
【０００５】
これらの低塩基性ヒンダードアミン化合物は、酸による抽出に優れた耐性を示すので、特許文献５などにポリオレフィン製農業用フィルムへの活用が提案されている。
【０００６】
さらに、マレイン酸で変性することで他の樹脂との相溶性や密着性などを改良したポリプロピレンなどの非極性樹脂、ジメチロールプロピオン酸により水溶性を付与された水系ウレタン、金属表面などへの密着性に優れた（メタ）アクリル酸をモノマーの一部に用いた共重合体などは樹脂中に酸性基を有し、ヒンダードアミンなどの塩基性を有する添加剤の保留性に優れることが期待されていた。
【特許文献１】特開昭６３−７５０１９号公報
【特許文献２】特開昭６２−２７３２３９号公報
【特許文献３】特公昭４９−４０５５７号公報
【特許文献４】特開平１−１１３３６８号公報
【特許文献５】特開２００１−１３９８２１号公報
【発明の開示】
【発明が解決しようとする課題】
【０００７】
しかしながら、マレイン酸変性ポリプロピレンでは、変性していないポリプロピレンに比べてヒンダードアミンを多量に配合してもブリードしないなど期待される通りの親和性を示すものの、耐候性において満足のいく樹脂組成物は得られていなかった。
【０００８】
そこで本発明の目的は、マレイン酸変性ポリプロピレンなどの酸性基を有する合成樹脂において優れた耐候性を有する樹脂組成物を提供することにある。
【課題を解決するための手段】
【０００９】
本発明者らは、かかる現状に鑑み鋭意検討を重ねた結果、特定の部分構造を有するヒンダードアミン化合物が樹脂の長期の耐候安定化効果に優れることを見出して、本発明を完成するに至った。
【００１０】
すなわち、本発明の樹脂組成物は、樹脂成分として酸性基を有する合成樹脂を含む樹脂組成物において、前記樹脂成分１００質量部に対し、下記一般式（Ｉ）で表される部分構造を有するヒンダードアミン化合物０．００５〜３０質量部が配合されてなることを特徴とするものである。
【００１１】
2008202005.tif 000002
（式中、Ｒ1、Ｒ2、Ｒ3およびＲ4は各々独立に炭素原子数１〜４の低級アルキル基を、Ｒは炭素原子数１〜１８のアルキル基、ヒドロキシ基で置換されたアルキル基または炭素原子数５〜８のシクロアルキル基を表す。）
【００１２】
本発明の樹脂組成物においては、好ましくは、前記酸性基を有する合成樹脂がマレイン酸変性ポリオレフィンであり、また好ましくは、前記一般式（Ｉ）で表される部分構造を有するヒンダードアミン化合物が、下記一般式（ＩＩ）で表される化合物であり、前記酸性基を有する合成樹脂が、前記樹脂成分１００質量部に対し３質量部以上であることが好ましい。
【００１３】
2008202005.tif 000003
（式中、Ｒ5は炭素原子数１〜１８のアルキル基、ヒドロキシ基で置換されたアルキル基または炭素原子数５〜８のシクロアルキル基を表す。）
【発明の効果】
【００１４】
本発明により、マレイン酸変性ポリプロピレンなどの酸性基を有する合成樹脂において優れた耐候性を有する樹脂組成物を提供することができる。
【発明を実施するための最良の形態】
【００１５】
以下に本発明の優れた耐候性を付与された樹脂組成物について詳細に説明する。
【００１６】
本発明において酸性基を有する合成樹脂としては、マレイン酸変性ポリプロピレン、マレイン酸変性ポリブタジエン、ジメチロールプロピオン酸で水溶性を付与されたウレタン、（メタ）アクリル酸をモノマーの一部に用いた共重合体などが挙げられる。特にマレイン酸変性ポリプロピレンは本発明の特定の部分構造を有するヒンダードアミンが顕著に耐候性付与に効果があるので好ましい。これらは単独でまたは他の樹脂と混合して用いられる。
【００１７】
上記他の樹脂としては、ポリプロピレン、低密度ポリエチレン、直鎖低密度ポリエチレン、高密度ポリエチレン、ポリブテン−１、ポリ−３−メチルペンテン、ポリ−４−メチルペンテン、エチレン−プロピレン共重合体等のα−オレフィンの単重合体または共重合体、これらのα−オレフィンと共役ジエンまたは非共役ジエン等の多不飽和化合物、アクリル酸、メタクリル酸、酢酸ビニル等との共重合体、ポリエチレンテレフタレート、ポリエチレンテレフタレート・イソフタレート、ポリエチレンテレフタレート・パラオキシベンゾエート、ポリブチレンテレフタレートなどの直鎖ポリエステルや酸変性ポリエステル、ポリカプロラクタム及びポリヘキサメチレンアジパミド等のポリアミド、ポリイミド、ポリスチレン、スチレン及び／又はα−メチルスチレンと他の単量体（例えば、無水マレイン酸、フェニルマレイミド、メタクリル酸メチル、ブタジエン、アクリロニトリル等）との共重合体（例えば、ＡＳ樹脂、ＡＢＳ樹脂、ＭＢＳ樹脂、耐熱ＡＢＳ樹脂等）、ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂、（メタ）アクリル酸メチル、（メタ）アクリル酸エチル、（メタ）アクリル酸オクチル等の（メタ）アクリル酸エステルの重合物、ポリエーテルケトン、ポリビニルアセテート、ポリビニルホルマール、ポリビニルブチラール、ポリビニルアルコール、直鎖又は分岐のポリカーボネート、石油樹脂、クマロン樹脂、ポリフェニレンオキサイド、ポリフェニレンサルファイド、ポリウレタン、繊維素系樹脂等の熱可塑性樹脂、エポキシ樹脂、フェノール樹脂、ユリア樹脂、メラミン樹脂、不飽和ポリエステル樹脂等の熱硬化性樹脂、更に、イソプレンゴム、ブタジエンゴム、ブタジエン−スチレン共重合ゴム、ブタジエン−アクリロニトリル共重合ゴム、アクリロニトリル−ブタジエン−スチレン共重合ゴム、エチレンとプロピレン、ブテン−１等のα−オレフィンとの共重合ゴム、更にエチレン−α−オレフィン及びエチリデンノルボルネン、シクロペンタジエン等の非共役ジエン類との三元共重合体ゴム等のエラストマー、シリコン樹脂等であってもよく、これら樹脂及び／又はエラストマーをアロイ化又はブレンドしたものであってもよい。
【００１８】
他の樹脂と混合される場合、酸性基を有する合成樹脂は樹脂成分全体を１００質量部として３質量部以上含有することが好ましく、１０質量部以上含有することがより好ましい。含有量が少ない配合では本発明の特定の構造を有するヒンダードアミン化合物を選択する効果が小さく、より安価な汎用のヒンダードアミン化合物を用いた組成物に対して優位性が認められない組成物となることもある。
【００１９】
本発明の一般式（Ｉ）におけるＲ1、Ｒ2、Ｒ3およびＲ4で表される炭素原子数１〜４のアルキル基としてはメチル、エチル、プロピル、イソプロピル、ｎ−ブチル、第二ブチル、第三ブチルなどが挙げられる。
【００２０】
本発明の一般式（Ｉ）におけるＲで表される炭素原子数１〜１８のアルキル基としてはメチル、エチル、プロピル、イソプロピル、ｎ−ブチル、第二ブチル、第三ブチル、ペンチル、ヘキシル、ヘプチル、オクチル、２−エチルヘキシル、ノニル、イソノニル、デシル、ウンデシル、ドデシル、トリデシル、テトラデシル、ペンタデシル、ヘキサデシル、ヘプタデシル、オクタデシルなどが挙げられる。ヒドロキシル基で置換されたアルキル基としては、２−ヒドロキシエチル、２−ヒドロキシプロピル、３−ヒドロキシプロピル、２−ヒドロキシ−２−メチルプロピルなど上記アルキル基に対応する基が挙げられる。
【００２１】
本発明の一般式（Ｉ）におけるＲで表される炭素原子数５〜８のシクロアルキル基としては、シクロペンチル、シクロヘキシル、シクロヘプチル、シクロオクチルなどが挙げられる。
【００２２】
本発明の一般式（Ｉ）で表される基を有するヒンダードアミン化合物としては、より具体的には、以下のＮｏ．１〜６の化合物が挙げられる。ただし、本発明は以下の化合物により何ら制限を受けるものではない。
【００２３】
2008202005.tif 000004
【００２４】
2008202005.tif 000005
【００２５】
2008202005.tif 000006
【００２６】
2008202005.tif 000007
【００２７】
2008202005.tif 000008
【００２８】
2008202005.tif 000009
【００２９】
上記一般式（Ｉ）で表される基を有する化合物の合成方法は特に限定されず、単独でも混合物として用いてもよく、樹脂成分１００質量部に対して、０．００５〜３０質量部配合される。上記の配合量より少ないと十分な安定化効果が得られず、上記の配合量を超えて配合しても安定化効果の上積みが小さく、また、樹脂からブリードして外観を損なうこともある。
【００３０】
上記具体的に示した化合物の中で、Ｎｏ．１の化合物は、特に耐候性の付与効果が大きいので好ましい。
【００３１】
本発明の樹脂組成物は、必要に応じて、通常各々の樹脂に用いられる各種の配合剤が用いられる。例えば、フェノール系酸化防止剤、イオウ系酸化防止剤、リン系酸化防止剤、紫外線吸収剤、他のヒンダードアミン化合物、造核剤、難燃剤、難燃助剤、滑剤、充填剤、繊維状充填剤、金属石鹸、ハイドロタルサイト類、帯電防止剤、顔料、染料などが挙げられる。
【００３２】
上記フェノール系としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６−ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕などがあげられ、樹脂１００質量部に対して、０．００１〜１０質量部、より好ましくは、０．０５〜５質量部が用いられる。
【００３３】
上記イオウ系酸化防止剤としては、例えば、チオジプロピオン酸ジラウリル、チオジプロピオン酸ジミリスチル、チオジプロピオン酸ジステアリル等のジアルキルチオジプロピオネート類およびペンタエリスリトールテトラ（β−ドデシルメルカプトプロピオネート）等のポリオールのβ−アルキルメルカプトプロピオン酸エステル類があげられ、樹脂１００質量部に対して、０．００１〜１０質量部、より好ましくは、０．０５〜５質量部が用いられる。
【００３４】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスフィト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイトなどがあげられ、樹脂１００質量部に対して、０．００１〜１０質量部、より好ましくは、０．０５〜５質量部が用いられる。
【００３５】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２−（２’−ヒドロキシ−３’−第三ブチル−５’−カルボキシフェニル）ベンゾトリアゾール等の２−（２’−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類があげられ、樹脂１００質量部に対して、０．００１〜１０質量部、より好ましくは、０．０５〜５質量部が用いられる。
【００３６】
上記他のヒンダードアミン化合物としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン等のヒンダードアミン化合物があげられる。
【００３７】
上記造核剤としては、ｐ−ｔ−ブチル安息香酸アルミニウム、安息香酸ナトリウムなどの芳香族カルボン酸金属塩；ビス（２，４−ジ第三ブチルフェニル）リン酸ナトリウム、ビス（２，４−ジ第三ブチルフェニル）リン酸リチウム、ナトリウム−２，２’−メチレンビス（４，６−ジ第三ブチルフェニル）ホスフェート等の酸性リン酸エステル金属塩；ジベンジリデンソルビトール、ビス（メチルベンジリデン）ソルビトールなどの多価アルコール誘導体などが挙げられる。
【００３８】
上記難燃剤としては、ハロゲン系難燃剤、赤燐、リン酸メラミン、リン酸グアニジン、リン酸エステル化合物、ホスファゼン化合物などのリン系難燃剤、メラミンシアヌレートなどの窒素系難燃剤、水酸化マグネシウム、水酸化アルミニウムなどの金属水酸化物が、難燃助剤としては、三酸化アンチモン、ホウ酸亜鉛などの無機化合物、ポリテトラフルオロエチレンなどのドリップ防止剤などが挙げられる。
【００３９】
ハイドロタルサイト類としては、天然物でも合成品でもよく、表面処理の有無や結晶水の有無によらず用いることができる。例えば、下記一般式（ＩＩＩ）で表される塩基性炭酸塩が挙げられる。
【００４０】
Mx Mgy Alz CO3(OH)xp+2y+3z-2・nH2O    （ＩＩＩ）
（式中、Ｍはアルカリ金属または亜鉛を、ｘは０〜６の数を、ｙは０〜６の数、ｚは０．１〜４の数を、ｐはＭの価数を、ｎは０〜１００の結晶水の数を表す。）
【００４１】
滑剤としては、ラウリルアミド、ミリスチルアミド、ステアリルアミド、ベヘニルアミドなどの脂肪酸アミド、エチレンビスステアリルアミド、ポリエチレンワックス、カルシウムステアレート、マグネシウムステアレートなどの金属石鹸、ジステアリルリン酸エステルマグネシウム、ステアリルリン酸エステルマグネシウムなどのリン酸エステル金属塩などが挙げられる。
【００４２】
充填剤としては、タルク、シリカ、炭酸カルシウム、ガラス繊維、チタン酸カリウム、ホウ酸カリウムなどの無機物が球状物においては粒径、繊維状物においては繊維径や繊維長さおよびアスペクト比を適宜選択して用いられる。また、充填剤は、必要に応じて表面処理したものを用いることが好ましい。
【実施例】
【００４３】
以下、実施例により本発明をより詳細に説明する。ただし、本発明は以下の実施例によりなんら制限を受けるものではない。
【００４４】
ブロックポリプロピレン（ＭＦＲ＝２５、密度＝０．９ｇ／ｃｍ3、曲げ弾性率９５０ＭＰａ）９５質量部、マレイン酸変性ポリプロピレン（ユーメックス１００１、三洋化成工業社製、酸価２６ｍｇＫＯＨ／ｇ、軟化点１５４℃）５質量部に、カルシウムステアレート０．０５質量部、テトラキス（３−（３，５−ジ第三ブチル−４−ヒドロキシフェニル）プロピオニルオキシメチル）メタン０．１質量部、トリス（２，４−ジ第三ブチルフェニル）ホスファイト０．１質量部および表１記載のヒンダードアミン化合物（質量部）を添加して、２３０℃で押出し機によりペレットとして２３０℃で射出成形して６０ｍｍ×２０ｍｍ×２ｍｍの試験片を得た。
【００４５】
得られた試験片の黄色度を測定して初期着色性を評価し、サンシャインウェザーメーターで８３℃、雨なし条件で顕微鏡観察でのクラック発生までの時間により耐候性を評価した。また、各々０．３質量部配合についてのみ５００時間後の表面光沢も測定した。結果を表１に示す。
【００４６】
【表１】
2008202005.tif 000010
＊１：
2008202005.tif 000011
＊２：ビス（２，２，６，６−テトラメチル−４−ピペリジル）セバケート
＊３：テトラキス（１，２，２，６，６−ペンタメチル−４−ピペリジルブタンテトラカルボキシレート
＊４：試験片の劣化が激しく測定不可
【００４７】
実施例１−１〜１−３および比較例１−１〜１−７より、本発明に係る特定の構造を有するヒンダードアミン化合物は、他のヒンダードアミン化合物に比較して、酸性基を有する樹脂に対して初期着色で優れ、耐候性でも優れていることが分かる。また、比較例１−１〜１−３と比較例１−４〜１−６との比較より、酸性基を有する樹脂に対して、Ｎ−Ｈ構造のヒンダードアミン化合物はＮ−メチル構造のヒンダードアミン化合物に比較して初期着色では劣るが耐候性では優れた性能を示していることが分かる。この結果から、本発明により予想外の優れた着色性と耐候性を兼ね備えた樹脂組成物を提供できることが分かる。